(57)【要約】エチレンおよびヘキセン−１は、ブテン−１のメタセシスおよびそこで生産されたヘキセン−３のヘキセン−１への異性化により、ブテン−１から生産される。最初の出発物質は混同ブテンの流れであり、ここでブテン−１はブテン−２に異性化され、イソブチレンはそこから分離され、ブテン−２のブテン−１への異性化が続く。ブテン−１はメタセシスの供給原料である。【特許請求の範囲】
【請求項１】
炭素数ｎを持つ第一の鎖状アルファオレフィンを、エチレンおよび炭素数２ｎ−２を持つ第二の鎖状アルファオレフィンに変換するための一つの方法であって、ここで２ｎ−２はｎよりも大きく、前記方法が、
（ａ）エチレンおよび炭素数２ｎ−２を持つ内在オレフィンより成る流出物を生産するために、炭素数ｎを持つ前記第一の鎖状アルファオレフィンを含む供給原料を、前記供給原料の異性化を最小限にする条件下およびメタセシス触媒を用いて触媒メタセシス反応させ；
（ｂ）段階（ａ）からの前記流出物を、炭素数２ｎ−２を持つ前記内在オレフィンを含有する第一の流れと、未反応の第一の鎖状アルファオレフィンおよび炭素数２ｎ−３を持つ内在オレフィンを含有する第二の流れに分留し；
（ｃ）炭素数２ｎ−２を持つ前記内在オレフィンを、炭素数２ｎ−２を持つ前記第二のアルファオレフィンに変換するために、炭素数２ｎ−２を持つ前記内在オレフィンを含有する前記第一の流れを異性化させ；
（ｄ）段階（ｂ）の前記第二の流れをメタセシス反応させ；
（ｅ）段階（ｄ）からの流出物を段階（ａ）の前記流出物と混合し；
（ｆ）段階（ｄ）からの前記流出物および段階（ａ）の流出物を段階（ｂ）の分留に置くことより成ることを特徴とする方法。
【請求項２】
請求項１記載の方法であって、ここで前記未反応の第一のアルファオレフィンおよび炭素数２ｎ−３を持つ前記内在オレフィンを含有する前記第二の流れが、前記第二の流れを段階（ａ）に再利用することによりさらなるメタセシスに置かれることを特徴とする方法。
【請求項３】
請求項１記載の方法であって、ここで第一の鎖状アルファオレフィンがブテン−１であり、第二の鎖状アルファオレフィンがヘキセン−１であり、炭素数２ｎ−２を持つ前記内在オレフィンがＣ６内在オレフィンであり、炭素数２ｎ−３を持つ前記鎖状内在オレフィンがペンテンであることを特徴とする方法。
【請求項４】
請求項３記載の方法であって、ここで供給原料が最低９０％のブテン−１より成ることを特徴とする方法。
【請求項５】
請求項３記載の方法であって、ここで前記触媒が酸化タングステン、酸化モリブデン、酸化レニウムおよびそれらの混合物より成るグループから選択されることを特徴とする方法。
【請求項６】
請求項５記載の方法であって、ここで前記触媒が酸化タングステンであることを特徴とする方法。
【請求項７】
請求項６記載の方法であって、ここで前記触媒が担持された酸化タングステンであることを特徴とする方法。
【請求項８】
請求項１記載の方法であって、ここでメタセシスが約３から約２００のＷＨＳＶで行われることを特徴とする方法。
【請求項９】
請求項８記載の方法であって、ここで前記メタセシスが約６から約４０のＷＨＳＶで行われることを特徴とする方法。
【請求項１０】
請求項１記載の方法であって、ここで前記メタセシスが約１０ｐｓｉｇから約６００ｐｓｉｇの圧力で行われることを特徴とする方法。
【請求項１１】
請求項１０記載の方法であって、ここで前記メタセシスが約３０ｐｓｉｇから約１００ｐｓｉｇの圧力で行われることを特徴とする方法。
【請求項１２】
請求項１記載の方法であって、ここで前記メタセシスが２５０℃から４００℃の温度で行われることを特徴とする方法。
【請求項１３】
請求項６記載の方法であって、ここで前記触媒がシリカ担体で担持されることを特徴とする方法。
【請求項１４】
請求項３記載の方法であって、ここで前記Ｃ６内在オレフィンが、約３から約２００のＷＨＳＶでヘキセン−１に異性化されることを特徴とする方法。
【請求項１５】
請求項１４記載の方法であって、ここで前記Ｃ６内在オレフィンが約２バールから約４０バールの圧力でヘキセン−１に異性化されることを特徴とする方法。
【請求項１６】
請求項１５記載の方法であって、ここで前記Ｃ６内在オレフィンが約３バールから約１０バールの圧力でヘキセン−１に異性化されることを特徴とする方法。
【請求項１７】
請求項３記載の方法であって、ここで前記Ｃ６内在オレフィンが約４０℃から約４００℃の温度でヘキセン−１に異性化されることを特徴とする方法。
【請求項１８】
請求項１７記載の方法であって、ここで前記Ｃ６内在オレフィンが約２５０℃から約３５０℃の温度でヘキセン−１に異性化されることを特徴とする方法。
【請求項１９】
ブテン−１、ブテン−２、ブタジエンおよびイソブチレンを含有する混合Ｃ４供給原料からエチレンおよびヘキセン−１を生産するための一つの方法であって、ここで前記方法が、
（ａ）ブタジエンを除去し；
（ｂ）ブテン−１をブテン−２に水素化異性化し；
（ｃ）イソブチレンをその他のブテンから分離し；
（ｄ）段階（ｂ）からのブテン−２をブテン−１に異性化し；
（ｅ）エチレン、ペンテン−２およびヘキセン−３を含有する流出物を生産するために、段階（ｄ）からのブテン−１を、異性化を最小限にする条件およびメタセシス触媒の存在下で触媒メタセシス反応させ、ここで前記ペンテン−２は、前記触媒メタセシスに置くために段階（ｄ）から生産された前記ブテン−１に再利用され；
（ｆ）流出物を分留し；
（ｇ）ヘキセン−１を生産するために、段階（ｅ）からのヘキセン−３を異性化する
ことより成ることを特徴とする方法。
【請求項２０】
請求項１記載の方法であって、ここで前記触媒がプロモータを含まないことを特徴とする方法。
【請求項２１】
請求項１９記載の方法であって、ここで前記触媒がプロモータを含まないことを特徴とする方法。
【発明の詳細な説明】
【技術分野】
【０００１】
本出願は２００１年１月２５日に出願された出願番号６０／２６３９２４号の優先権を主張し、その一部継続出願である。
【０００２】
本発明は、鎖状アルファオレフィンの生産に関する。特に本発明は、低炭素数のアルファオレフィンからの高炭素数の鎖状アルファオレフィンの生産に関する。より特に本発明は、エチレンおよびヘキセン−１の生産に関する。
【背景技術】
【０００３】
鎖状アルファオレフィンは現在、エチレンの選択的重合により生産されている。一般的に、重合はアルキル化金属触媒等の触媒の存在下で行われる。長い滞留時間が種々の長さの炭化水素鎖の生産に用いられる。オレフィンの二重結合は、エチレン分子が添加されてもアルファ位に維持される。エチレン重合は、鎖状アルファオレフィン生成物の広域なスペクトルを産出する。種々の炭素数のアルファオレフィンを分離するために、広範囲の分画が必要である。
【発明の開示】
【０００４】
（発明の簡単な要約）
本発明の一見地にしたがって、第一の数の炭素原子を持つ鎖状アルファオレフィンは、エチレンおよび第一の数の炭素原子より多数の炭素原子を持つ鎖状内在オレフィン（ＬＩＯ）を含む反応産物を生産するために、骨格およびまたは二重結合の異性化を最小限にするかあるいは除去する条件および触媒の存在下でメタセシス反応を受ける。特に、炭素数ｎを持つ供給原料鎖状アルファオレフィンは、エチレンおよび炭素数２ｎ−２の鎖状内在オレフィンに複分解される。結果的に生じた鎖状内在オレフィンはその後鎖状アルファオレフィンを生産するために異性化され得る。
【０００５】
本発明の一見地にしたがって、ブテン−１は、エチレンおよびヘキセン−３を含む反応産物を生産するために、骨格および二重結合の異性化を最小限にするかあるいは除去する条件およびメタセシス触媒の存在下でメタセシス反応を受ける。ヘキセン−３はその後ヘキセン−１に異性化される。
【０００６】
メタセシス反応において、触媒および反応条件は、ブテン−１出発物質の異性化を最小限にするものである。
【０００７】
メタセシス反応のためのこの見地において用いられる触媒は、担持あるいは非担持触媒であり、全触媒が最小限の酸および塩基性部位を持つものである。
【０００８】
少数の酸および塩基性部位を持つ（好ましくは酸および塩基性部位を持たない）触媒は、異性化を最小限にすることにより、エチレンおよび炭素数の多い鎖状内在オレフィン（３−ヘキセン）を形成するための、炭素数の少ないアルファ−オレフィンの触媒を用いたメタセシスの選択率を向上させる。
【０００９】
メタセシス反応は、二重結合に関しての分子の対称性に基づいて、十分に生産性のある、部分的に生産性のある、あるいは全く生産性のないものと見なすことができる。二つの異なるオレフィンは、“十分に生産性のある”様式で反応し得る。一つの例は、１−ブテンと２−ブテンの反応である。二重結合はそれぞれの分子の異なる部位にあり、これらは互いに急速に反応し得る。二つの同一の分子は、部分的に生産性のある、あるいは全く生産性のない様式のどちらかで反応し得る。例えば１−ブテンが１−ブテン自体と反応した場合には、各分子中の同じ部位に二重結合が存在するために、十分に生産性のある反応の速度よりも大幅に遅い速度で反応し得る。供給原料が同一であり、二重結合に対して対称である場合（例えば２−ブテン自体と反応する２−ブテン）には、反応は起こらず、システムは全く生産性のないものと規定される。
【００１０】
多くのメタセシス反応システムにおいて、異性化活性は反応速度を増加させるために組み込まれる。二重結合の移動を可能にすることにより、部分的に生産性のある反応および全く生産性のない反応は減少させることができる。代表的な異性化触媒は、卑金属酸化物あるいは促進ゼオライトを含む。
【００１１】
一つの好ましい実施例において、触媒あるいは触媒混合物は、酸化マグネシウム触媒が異性化を促進するという理由で、基本的に酸化マグネシウムを含まない。したがって、例えば好ましい触媒（担持あるいは非担持）は、酸化タングステン、酸化モリブデンあるいは酸化レニウム等のＶＩＢあるいはＶＩＩＢ族金属酸化物であり、酸化タングステンが特に好ましい。
【００１２】
担体が用いられた場合には、前記担体は最小限量の酸および塩基性部位を持ち、好ましくは基本的に酸および塩基性部位を持たない。好ましい担体はシリカあるいは酸化ジルコニアである。
【００１３】
触媒は酸性度を減少させるためのプロモータ、例えばアルカリ金属（ナトリウム、カリウムあるいはリチウム）、セシウム、希土類元素等を含み得るが、好ましい実施例においては、触媒はプロモータを含まない。
【００１４】
一般的に、一次反応を助け、続く反応を阻止する傾向にある反応条件が好ましい。したがって、低圧および短滞留時間が、異性化反応を最小限にする傾向にある。
【００１５】
（発明の詳細な説明）
本発明にしたがって、ブテン−１等の炭素数ｎをもつ鎖状アルファオレフィンは、エチレンおよび、ヘキセン−３等の炭素数２ｎ−２の鎖状アルファオレフィンを含む反応産物を生産するために、触媒の存在下および鎖状オレフィンの異性化を最小限にする条件下で、自身との自己メタセシス（部分的に生産性のある反応）を受ける。反応は、
【００１６】
【化１】
2004522743.tif 000002
である。
【００１７】
本発明にしたがってメタセシス反応は、約５０℃から６００℃、好ましくは約２００℃から３５０℃の温度、約３から約２００、好ましくは約６から約４０の重量空間速度（ＷＨＳＶ）、約１０ｐｓｉｇから約６００ｐｓｉｇ、好ましくは約３０ｐｓｉｇから約１００ｐｓｉｇの圧力で実施され得る。
【００１８】
ブテン−１出発物質は、単一あるいは混合状態で供給され得る。反応性Ｃ４オレフィンを含有する供給原料の割合は、好ましくは最低９０％、より好ましくは最低９５％のブテン−１である。反応性を持たない成分、例えば正常ブタンは、供給原料中のオレフィンを希釈し得る。最も好ましくは、ブテン−１出発物質は単一の状態で供給される。すなわち、ブテン−１は最低９９％の量で存在する。
【００１９】
一つの実施例において、混合ブテン供給原料は、メタセシス反応用のブテン−１供給原料を提供するために前処理される。例えば、混合ブテン供給原料は、ブテン−１、ブテン−２およびイソブチレンを含み得る。前記供給原料は、水蒸気分解装置から得ることができる。混合ブテンの流れにブタジエンが含まれる場合には、前記ブタジエンは水素化あるいは抽出により除去される。
【００２０】
一つの実施例において、混合ブテン供給原料は、ブタジエン水素付加に続いて、あるいは同時に、ブテン−１からブテン−２へ変換する水素化異性化条件に置かれる。それと共にイソブチレンは分留によりブテン−２の流れから分離される。ブテン−２の流れはその後、本方法のメタセシスへの供給原料として用いるために、続く段階において元のブテン−１に異性化される。
【００２１】
ブテン−１からブテン−２への水素化異性化および分離は、別々の段階で行われ得るか、あるいは一つの段階に組み合わせられ得る。一つの実施例において、触媒蒸留塔中で、ブテン−１はブテン−２に異性化され、イソブチレンはブテン−２から分離される。別の実施例において、ブテン−１のブテン−２への異性化はまた、固定床異性化反応装置を用いて、あるいはブテン−２の流れおよびイソブチレン産物を生産するための分留塔が後に続くブタジエン水素付加反応装置の条件を調節することにより行うことができる。
【００２２】
１−ブテンの２−ブテンへの異性化は低温が適している。この反応は、前述のように触媒蒸留塔あるいは固定床反応装置中で、一般的に液相中で実施される。
【００２３】
続く２−ブテンの１−ブテンへの異性化は高温が適しており、好ましくは気相固定床反応装置中で実施される。また、ブテン−２のブテン−１への変換およびブテン−１の精製は、触媒蒸留により行われ得る。水蒸気分解装置に供給された炭化水素からの１−ブテンの生産は、さらに合衆国特許番号５０８７７８０に開示され、その内容は参照としてここに組み込まれる。
【００２４】
さらなる別の手段として、混合ブテンの流れは、この分野において知られているようにイソブチレンをメチル第三級ブチルエーテル（ＭＴＢＥ）に変換するために、例えばメタノールと反応する。結果的に生じた混合正常ブテンの流れ（ブテン−１およびブテン−２）はその後、メタセシス反応装置に供給するための基本的に単一のブテン−１の流れを生産するために、上述のブテン−２と同様の方法で処理される。
【００２５】
したがって、本発明の一見地にしたがって、混合Ｃ４の流れは、ａ．ブタジエンの１および２ブテンへの水素付加、ｂ．ブテン−１のブテン−２への変換およびそこからのイソブチレンの分離、ｃ．ブテン−１を生産するためのブテン−２の異性化、ｄ．基本的に単一のブテン１の流れを生産するための、ブテン２からのブテン１の分離、ｅ．エチレンおよびヘキセン−３を生産するための非異性化条件下でのブテン−１の自己メタセシス、ｆ．ヘキセン−３のヘキセン−１への異性化、より成る段階によりエチレンおよびヘキセン−１に変換される。
【００２６】
メタセシス反応装置からの流出物は一連の分留塔を通され、ここでエチレンは取り出され、未変換ブテンは再利用するために分離され、ヘキセン分画は底面から取り出される。底面の流れは、主に３−ヘキセンであり、１−ヘキセンに異性化され、１−ヘキセンは分留により精製される。好ましい実施例において、２−ヘキセンの異性体および３ヘキセンは、再利用により基本的に消滅するまで反応させられる。ヘキセンについての異性化反応の概要は、２−ブテンの１−ブテンへの変換についての上記の開示と基本的に同じである。総生産物は１−ヘキセンである。
【００２７】
自己メタセシスで生産されたヘキセン−３は、適切な触媒の存在下で異性化される。反応は、液相あるいは気相で行われ得る。液相反応に対して、前記触媒はパラジウムおよび白金触媒を含むがこれらに限定されない。触媒は、例えばアルミナ等の適切な担体物質に担持され得る。反応は、少量の水素の存在下で起る（水素化異性化）。
【００２８】
気相反応に対して、前記触媒は酸化マグネシウムを含む卑金属酸化物を含むが、これに限定されない。本発明にしたがって、ブテン−１のメタセシス反応が最初に起こり、前記反応由来のヘキセン−３産物の異性化が続く。この場合、水素は必要ない。混合ヘキセンの１−ヘキセンとの平衡は高温が適しているため、高温で起こる気相反応が好ましい。
【００２９】
ヘキセン−３は、約３から約２００、好ましくは約１０から約６０のＷＨＳＶおよび約２バールから約４０バール、好ましくは約３バールから約１０バールの圧力および約４０℃から３００℃、好ましくは液相反応には約６０℃から１５０℃、気相反応には３００℃から４００℃の温度で、ヘキセン−１に異性化され得る。
【００３０】
本発明にしたがってメタセシス反応は、触媒を用いて、異性化を最小限にする条件下で行われるが、いくつかの異性化が起こる。異性化の結果として、ブテン−２等の炭素数ｎの内在オレフィンは生産され、以下の反応を経て、プロピレンおよびペンテン−２等の炭素数２ｎ−３の非選択的鎖状内在オレフィンを生産するために、ブテン−１等の炭素数ｎの供給された鎖状アルファオレフィンと反応する。
【００３１】
【化２】
2004522743.tif 000003
【００３２】
プロピレンは反応産物として回収され得るが、多くの場合、炭素数２ｎ−３の内在オレフィンは有用でない。本発明の一見地にしたがって、ペンテン−２はメタセシス反応に再利用される。ペンテン−２は、以下の反応を経てプロピレンおよびヘキセン−３を生産するために、ブテン−１と反応する。
【００３３】
【化３】
2004522743.tif 000004
【００３４】
例えば、異性化を最小限にする条件下でのブテン−１のメタセシスにおいて、エチレンおよびヘキセンそれぞれの約３５ｍｏｌ％の選択率と、プロピレンおよび２−ペンテンそれぞれの１５ｍｏｌ％の選択率がある。これは２−Ｃ５Ｈ１０への２０％重量の選択率を与える。メタセシス供給原料が１−ブテンに加えて２−ペンテンの流れを含み、供給原料中の２−ペンテン濃度が１０％である場合、最終的なペンテン選択率は基本的に０になり、ヘキセン選択率は３５から４６％モル濃度に、あるいは重量で６０％以上に増加する。この方法において、ヘキセン選択率は上昇する。
【００３５】
上述の反応への関与に加えて、２−ペンテンの存在は、平衡に起因した１−ブテンの２−ブテンとの非選択的反応を制限し、最終的に１−ブテンの２−ブテンへの異性化を制限することにより、余計な２Ｃ５の形成を抑える。２−ブテンへの異性化を制限するのは、形成された２−ブテンが反応により取り除かれることはなく、さらなる平衡制限を生み出してしまうからである。
【００３６】
本発明にしたがって、１−ブテンのメタセシス反応は、ある条件で、ヘキセン−３およびエチレンの選択率を向上させるために異性化を最小限にする触媒を用いて行われる。特に、前記触媒と条件は、最低４０％、好ましくは最低５０％あるいは１−ブテン（再利用を除く）よりも大きく、またペンテンの再利用を組み込んだ場合さらにより高い値となるヘキセン−３の重量選択率を獲得するために選択される。
【００３７】
本発明はここで以下の実施例として開示されるが、本発明の範囲はそれによって限定されることを意図するものではない。
【００３８】
（発明の実施の形態）
（実施例１）
本実施例において、シリカ担体上のＷＯ３より成る触媒は、単独であるいは装填前にＭｇＯと混合して反応装置中に装填される。単一の１−ブテンは、ＷＨＳＶが１３で、以下の表１に示されるとおりの種々の圧力で触媒を通過する。反応温度は、触媒全体で６５０°Ｆ（３４３℃）である。選択率は、産物に変換された１−ブテンの重量損失により、各産物の重量を分割することにより計算される。種々の成分についての選択率は以下の表１に示される。
【００３９】
【表１】
2004522743.tif 000005
【００４０】
上の表１に示されるように、ＭｇＯとＷＯ３−ＳｉＯ２触媒の３／１および１／１割合混合物は、エチレンおよびＣ６アルケンの低重量選択率を示す。ＭｇＯの異性化活性は、１−ブテンの一部を２−ブテンに効率的に変換し、以下のメタセシス反応が起こり、Ｃ２Ｈ４＋３−Ｃ６Ｈ１２を形成する１−Ｃ４Ｈ８の自己メタセシス反応を制限する。
【００４１】
【化４】
2004522743.tif 000006
【００４２】
単一ＷＯ３−ＳｉＯ２触媒が用いられる場合、ヘキセンの選択率は８．４％−１２．１％から５４．１％まで上昇した。単一自己メタセシス反応（異性化なし）の理論上の重量選択率は、２５ｗｔ．％エチレンおよび７５ｗｔ．％ヘキセンである。したがって、触媒システムの異性化活性の減少はヘキセンの選択率を向上させた。
【００４３】
（実施例２）
本実施例において、単一１−ブテンを含有する供給原料および、２−ブテンあるいはイソブチレンと混合した１−ブテンを含有する供給原料は、ＷＯ３およびシリカ担体よりなる触媒の存在下で、６００°Ｆあるいは６５０°Ｆの温度および７５ｐｓｉｇの圧力で、反応装置中で反応する。これらの条件および触媒は、異性化反応を最小限にするものが好ましい。選択率は、産物に変換された１−ブテンの重量損失およびモル損失により、各産物の重量およびモル数を分割することによりｗｔ．％あるいはｍｏｌ．％で計算される。種々の成分の選択率は以下の表２に示される。
【００４４】
【表２】
2004522743.tif 000007
【００４５】
上記の結果は、１−ブテンを含有する供給原料が、他の成分を含まない単一１−ブテンの供給原料である場合、１−ブテンに加えて２−ブテンあるいはイソブチレンを含有する供給原料と比較して、３−ヘキセンの選択率が向上することを示す。
【００４６】
（実施例３）
本実施例において、基本的に単一の１−ブテン（９５％１−ブテンおよび５％−イソブテン）を含有する供給原料および、１−ブテン、イソブテンおよび１０％２−ペンテンを含有する供給原料は、ＷＯ３およびシリカ担体よりなる触媒の存在下で、６５０°Ｆの温度および７５ｐｓｉｇの圧力で、反応装置中で反応する。これらの条件および触媒は、異性化反応を最小限にするものが好ましい。選択率は、産物に変換された１−ブテンの重量損失およびモル損失により、各産物の重量およびモル数を分割することによりｗｔ．％あるいはｍｏｌ．％で計算される。種々の成分の選択率は、以下の表３に示される。
【００４７】
【表３】
2004522743.tif 000008
【００４８】
上記の結果は、低異性化触媒の非選択的異性化により生産された２−ペンテンが再利用される場合、２−ペンテンが反応装置に再利用されなかった供給原料と比較して、３−ヘキセンの選択率が向上することを示す。基本の供給原料が単一１−ブテンの流れである場合、ヘキセン選択率の向上はさらに大きいであろう。
【００４９】
（実施例４）
本実施例において、基本的に単一１−ブテン（９９．９％１−ブテン）を含有する供給原料および、１−ブテンおよび２−ブテンを含有する供給原料は、触媒Ａあるいは触媒Ｂの存在下で、６５０°Ｆの温度および７５ｐｓｉｇの圧力で、反応装置中で反応する。これらの条件は、異性化反応を最小限にするものが好ましい。触媒ＡはＷＯ３およびシリカ担体より成り、触媒ＢはＷＯ３および特別なクロマトグラフ勾配シリカ担体より成る。触媒Ａは２０００ｐｐｍのイオウを含有するシリカ担体を用い、したがって酸性反応部位を生じる。触媒Ｂは、イオウが１００ｐｐｍ以下に削減されたシリカ担体を用いる。両触媒は低異性化活性を持ち、触媒Ｂの異性化活性は、触媒Ａの異性化活性よりもより低い。選択率は、産物に変換された１−ブテンの重量損失およびモル損失により、各産物の重量およびモル数を分割することによりｗｔ．％あるいはｍｏｌ．％で計算される。種々の成分の選択率は、以下の表４に示される。
【００５０】
【表４】
2004522743.tif 000009
【００５１】
上記の表４に示すように、ペンテンの再利用はヘキセン選択率を増大させ、ペンテン形成の減少をもたらす。これらの試験において、供給原料中におおよそ１０％のペンテンが存在した場合、供給原料中のペンテンの２６から３８％が変換された。選択率の増大は、より多量のペンテンが製造される場合に、最も重要である。しかしさらに、高異性化活性を持つ触媒システムを用いた場合、形成されるペンテンの量が、再利用が非実用的で非常にコストがかかるほどに多量になることを注意しなければならない。この影響は、低異性化活性触媒を用いる場合に最も重要である。
【００５２】
全ての特許および（公開された特許出願を含む）公報の開示は、各特許および公報が個々に参考のために組み込まれるのと同じ範囲で参考のために明細書に組み込まれる。
【００５３】
しかし、本発明の範囲は上記の特異的な実施例に限定されないことは理解すべきである。本発明は特に記載された態様以外で実施することができ、それでも付随の請求項の範囲内である。
【国際公開パンフレット】
2004522743.tif 000010
2004522743.tif 000011
2004522743.tif 000012
2004522743.tif 000013
2004522743.tif 000014
2004522743.tif 000015
2004522743.tif 000016
2004522743.tif 000017
2004522743.tif 000018
2004522743.tif 000019
2004522743.tif 000020
2004522743.tif 000021
2004522743.tif 000022
2004522743.tif 000023
2004522743.tif 000024
2004522743.tif 000025
2004522743.tif 000026
【国際調査報告】
2004522743.tif 000027
2004522743.tif 000028